Brevet FR2905384A1 — publié le 20080307

La présente invention concerne le domaine de la fabrication de pièces ayant une orientation cristallographique dirigée, notamment de pièces monocristallines, par solidification dirigée d'un alliage de structure cristallographique cubique dans un moule carapace. Plus particulièrement la solidification est menée à partir d'un germe starter. La solidification dirigée consiste à alimenter un moule en métal fondu et à faire progresser le front de solidification le long d'un axe de croissance selon une orientation cristallographique déterminée. Dans les superalliages de nickel par exemple, l'orientation prédomine. Cependant il existe aussi des modes de solidification qui permettent d'orienter également la solidification par rapport à un plan perpendiculaire à l'axe de solidification primaire. L'orientation cristallographique mesurée le long de l'axe principal d'une pièce moulée est appelée orientation primaire et l'orientation polaire dans un plan perpendiculaire à l'axe principal est appelée orientation transverse ou secondaire. L'invention s'applique aux pièces monocristallines pour lesquelles il est nécessaire de respecter une orientation cristalline primaire . L'invention s'applique plus particulièrement aux pièces monocristallines pour lesquelles il s'agit de respecter deux orientations cristallines : une orientation cristalline primaire et une orientation transverse par rapport à l'axe de la solidification. Lorsqu'il s'agit de ne respecter que l'orientation primaire , on utilise un germe starter monocristallin, sans indexation en rotation, ou bien un sélecteur en chicane ou en queue de cochon. C'est le cas pour la fabrication d'aubes mobiles HP où la pale est parallèle à l'axe de solidification. Un procédé de fabrication selon cette technique est décrit dans le brevet FR 2734188 au nom de la demanderesse. Si on souhaite que les deux orientations cristallines - primaire et secondaire - soient respectées, on utilise un germe starter comportant une indexation en rotation. C'est le cas par exemple pour une pièce telle qu'un distributeur monocristallin, fabriqué selon le procédé décrit dans le brevet FR2724857 au nom de la demanderesse, pour lequel la pale est transverse par rapport à l'axe de solidification. 2905384 2 Dans le cas de la fabrication de distributeurs haute pression désignés DHP : pour respecter les deux orientations cristallines, le germe starter est indexé en rotation lors du montage cire au moyen d'un outillage de positionnement ou bien l'ensemble du modèle cire comportant le germe starter û l'amenée 5 de grain, le modèle cire DHP et le germe brut sont injectés monoblocs dans un moule. De manière habituelle, les germes monocristallins utilisés dans la fabrication de distributeurs monocristallins pour moteurs civils et militaires 10 sont également fabriqués par le procédé de fonderie à cire perdue. Les différentes étapes de fabrication consistent tout d'abord à fabriquer une grappe en cire comprenant, comme cela est représenté sur la figure 1, un germe starter 1, un diaphragme 2 et un barreau 3 ayant la forme cylindrique des germes que l'on souhaite obtenir. On prévoit généralement de former 15 les germes avec un méplat 4 pour en permettre l'orientation dans le moule carapace de la pièce et assurer l'orientation cristallographique des dendrites de la pièce à obtenir. Le mode de fabrication des germes est donc le suivant. On fabrique autour 20 du modèle en cire comportant le germe, le diaphragme et le barreau, une carapace céramique. Cette carapace est obtenue par des opérations alternées de trempé dans une barbotine céramique suivi de l'application de couches de sable par immersion dans un lit fluidisé ou saupoudrage pluie. Après chaque trempé et application de sable céramique, on effectue un 25 séchage intercouche. On répète plusieurs fois cet enchaînement d'opérations jusqu'à obtenir l'épaisseur voulue pour le moule carapace. On procède ensuite à son séchage final. L'étape suivante consiste à éliminer la cire du moule carapace et à en 30 effectuer la cuisson. Il est alors prêt pour la coulée de l'alliage. Un germe monocristallin est placé dans un logement cylindrique prévu à cet effet dans la base de la carapace céramique puis celle-ci est disposée dans l'enceinte d'un four classique pour solidification dirigée. Le métal est coulé dans le moule et vient remplir le vide laissé par le décirage. L'alliage vient 35 en contact avec le germe qui refond partiellement. On procède à la solidification par tirage. On obtient en fin de tirage un barreau monocristallin. La carapace est ensuite décochée ; les barreaux sont découpés aux dimensions requises et contrôlés afin de vérifier les orientations primaires et secondaires des germes obtenus. Ces germes sont 2905384 3 disponibles comme germes starter pour la fabrication de pièces monocristallines, par exemple des distributeurs. Cette fabrication spécifique constitue une phase supplémentaire dans la 5 réalisation de pièces monocristallines déjà complexe en soi. L'invention a pour objet de simplifier la fabrication des germes dans le but de réduire globalement le coût d'obtention de pièces monocristallines. 10 Conformément à l'invention on parvient à réaliser cet objectif par le procédé suivant de fabrication d'au moins un germe monocristallin susceptible d'être utilisé comme germe starter dans la fabrication d'une pièce monocristalline par coulée de métal. Ce procédé est caractérisé par le fait que 15 - on réalise un modèle en cire comprenant un premier élément formant modèle de ladite pièce, un deuxième élément formant modèle de germe starter et au moins un troisième élément formant modèle de germe brut, - on forme un moule carapace en céramique à partir du modèle et on 20 incorpore un germe starter dans le moule carapace, - on coule un métal dans le moule et on opère une solidification dirigée du métal dans le moule à partir du germe starter de manière que le germe brut obtenu ait la même structure cristallographique que la pièce et on sépare le germe brut obtenu de la pièce pour une utilisation ultérieure 25 comme germe starter. L'invention permet ainsi de fabriquer des germes à partir de la grappe avec laquelle on fabrique une ou plusieurs pièces monocristallines nécessitant le respect en fabrication série des orientations cristallographiques primaire et 30 secondaire. Il n'est donc plus nécessaire de fabriquer les germes séparément à l'aide d'un moule carapace spécifique. Le nombre de germes obtenus à partir d'une telle pièce peut être par exemple de deux dans le cas de la fabrication d'un distributeur monocristallin. Les distributeurs étant fabriqués en série, on atteint facilement le nombre de germes suffisant pour 35 fabriquer d'autres distributeurs. Ceci engendre une réduction de coût appréciable. De préférence, pour un modèle comprenant au moins un élément pour l'amenée de coulée métal, le modèle de germe brut est incorporé dans ledit 40 élément pour l'amenée de coulée de métal formant ledit troisième élément. 2905384 4 Le procédé permet ainsi un contrôle radiocristallographique de la pièce effectué à partir du germe brut. Pendant que l'on contrôle l'orientation cristallographique du germe brut, les opérations de parachèvement de la 5 pièce monocristalline peuvent être effectuées en parallèle. On réalise donc des gains de cycle de fabrication de la pièce. Par ailleurs en utilisant une ou les amenées de coulée comme germes bruts on permet d'effectuer le contrôle des orientations cristallographiques d'une pièce monocristalline simplement en contrôlant le germe brut obtenu dans l'amenée de la coulée. 10 L'invention s'applique notamment à un modèle comprenant un élément formant amenée de grain entre l'élément formant germe starter et le premier élément formant modèle de pièce. 15 L'invention trouve une application particulièrement avantageuse à la fabrication d'un distributeur haute pression de turbomachine avec au moins une pale entre deux plateformes. Dans ce cas, la pièce est orientée de façon que les pales soient disposées selon l'axe secondaire de solidification et les plateformes selon l'axe primaire de solidification. Plus particulièrement, le 20 modèle comprend deux éléments formant amenées de coulée de métal en fusion, chacun incorporant un élément formant germe brut. Selon un premier mode de réalisation le modèle est formé par injection monobloc dans un moule à cire ménageant l'ensemble desdits éléments. 25 Selon un autre mode de réalisation, le modèle est formé par injection dans un moule à cire ménageant les premier et deuxième éléments, le troisième élément formant germe brut étant réalisé séparément puis rapporté sur le modèle. Plus particulièrement dans ce cas un moyen d'indexation est 30 ménagé entre le troisième élément et le modèle. Notamment le moyen d'indexation est constitué par une liaison de type tenon et mortaise entre le modèle et l'élément formant modèle de germe brut. Globalement les avantages sont : La réduction des coûts d'obtention des germes bruts qui serviront ensuite de germes starter, 35 2905384 5 Le contrôle de l'orientation cristalline des pièces réalisé par un simple contrôle de l'orientation cristalline du germe brut. Il est ainsi possible d'effectuer le parachèvement des pièces en parallèle avec le contrôle des germes bruts. Cei permet une réduction du cycle de fabrication 5 de la pièce et par conséquent un gain de coût. Brève description des figures : La figure 1 représente en perspective, un assemblage de l'art 10 antérieur pour obtenir des germes monocristallins à partir d'un barreau, La figure 2 montre un modèle en cire de distributeur monocristallin conforme à l'invention avec deux élément de modèle formant germes bruts avant confection du moule carapace à partir du modèle, La figure 3 représente un modèle en cire de distributeur 15 monocristallin selon une variante de l'invention où les germes bruts sont assemblés par collage sur le distributeur, La figure 4 représente un modèle en cire de distributeur monocristallin selon une autre variante de l'invention où les germes bruts sont assemblés par collage sur le distributeur avec indexation grâce à un 20 assemblage tenon mortaise. Description détaillée Parmi les pièces monocristallines dont la géométrie nécessite une 25 orientation transverse par rapport à l'axe de la solidification et/ou nécessitant le respect de deux orientations cristallines, on peut citer comme exemple caractéristique les distributeurs haute pression DHP. Ils sont fabriqués suivant le procédé de fonderie à cire perdue en utilisant des germes starter à la base de la grappe. L'invention propose d'utiliser des 30 artifices accolés, autrement dits germes bruts, au produit qui deviendront à leur tour des germes starter monocristallins. On décrit ci-après le procédé de l'invention en l'appliquant à la fabrication d'un distributeur haute pression DHP. En référence à la figure 2, on décrit un mode de fabrication de germes brut par voie d'injection de cire monobloc. La première étape de la fabrication des germes bruts simultanément à des 40 distributeurs haute pression DHP consiste en une injection monobloc de 35 2905384 6 cire, dans un moule métallique, d'un modèle 10 composé d'un ensemble d'éléments : Un premier élément 11 forme la pièce, ici le DHP. On reconnaît sur cette pièce de DHP les deux plateformes 11A entre lesquelles s'étend une 5 pale 11B, Un deuxième élément 13 figure le germe starter. On reconnaît sur cet élément un méplat 13A grâce auquel on peut ultérieurement procéder à l'indexation du germe starter par rapport à la cavité figurant la pièce. Deux troisièmes éléments 14 qui forment l'amenée de coulée de 10 métal en fusion. Un quatrième élément 15 forme une amenée de grain entre le germe starter et ka pièce, 15 On observe sur ce modèle monobloc 10 que le modèle de la pièce 11 est disposé de telle façon que les plateformes 11A soient disposées verticalement, selon l'axe primaire qui est l'axe du germe starter. Le germe starter est lui-même de forme cylindrique dont l'axe principal est l'axe primaire de solidification. La pale 11B est ainsi orientée selon un axe 20 cristallographique transverse ou . Les deux troisièmes éléments 14 sont conformés de manière à pouvoir y dégager deux germes bruts 14A de même forme que le germe starter. Ils sont de forme cylindrique avec un méplat 14A'. 25 Les germes bruts après solidification du métal, parachèvement et contrôle, pourront à leur tour être utilisés comme starter. Après que l'on a obtenu plusieurs modèles cire monobloc, on assemble ces différents modèles pour former une grappe comprenant notamment les amenées de coulée et le 30 godet qui recevra le métal lors de la coulée. On fabrique donc autour du modèle 10 en cire une carapace céramique de façon connue, selon des opérations alternées de trempé dans une barbotine céramique suivi de l'application de couches de sables par immersion dans 35 un lit fluidisé ou saupoudrage pluie. Après chaque trempé et application de sable céramique, on effectue un séchage intercouche. On répète plusieurs fois cet enchaînement d'opérations jusqu'à obtenir l'épaisseur voulue de céramique pour le moule carapace. Quand l'épaisseur de céramique est suffisante autour du modèle en cire on effectue le séchage final de la 40 carapace ainsi obtenue. 2905384 7 On élimine ensuite la cire 10 du moule carapace puis on effectue la cuisson du moule. Ce dernier est alors prêt pour la coulée de l'alliage. 5 Le moule carapace est placé dans l'enceinte d'un four classique pour solidification dirigée. Le germe starter a été placé dans le logement cylindrique prévu à cet effet dans la base de la carapace céramique et qui est venu de l'élément 13 du modèle 10. 10 L'alliage vient, après la coulée, en contact avec le germe qui refond partiellement. La solidification est alors opérée par tirage ou toute autre technique connue. On obtient en fin de solidification une pièce DHP et des germes bruts monocristallins dans la carapace. La carapace est ensuite décochée et le barreau découpé aux dimensions requises et contrôlé afin de 15 vérifier les orientations primaire et secondaire des germes obtenus. On estime que l'orientation cristallographique des germes bruts est représentative de la pièce DHP. Le contrôle de l'orientation cristalline du DHP est ainsi évité. On peut ensuite utiliser les germes comme germes 20 starter pour la fabrication de pièces monocristallines, par exemple des distributeurs. Les opérations de parachèvement : tronçonnage du germe starter, des amenées de grain, meulage, sablage sont menées en parallèle du contrôle radiocristallographique du germe permettant ainsi un gain de temps de la fabrication globale de la pièce DHP. 25 Conformément à une variante on peut fabriquer les germes bruts sans nécessiter une injection de cire monobloc ; Cette deuxième voie utilisée pour la fabrication de germes sans injection du 30 modèle cire monobloc est illustrée par les figures 3 et 4 où les références correspondantes de la figure 2 ont été augmentées de 100. On retrouve le deuxième élément formant le germe starter 113, le quatrième élément formant l'amenée de grain 115, le modèle du DHP 111 35 avec les plateformes 111A et la pale 111B et le troisième élément pour les amenées de coulée de métal 114. Ces éléments 114 sont injectés monobloc avec les plateformes 111A. Les éléments formant les germes bruts 114A ont été fabriqués séparément dans des moules d'injection, et sont amenés sur un outillage de positionnement par lequel ces éléments sont assemblés. 40 Chaque élément formant germe brut 114A est positionné par rapport à la 2905384 8 pièce, ici DHP, en étant indexé en rotation, ceci permet d'orienter le méplat 114A1 et par conséquent de respecter des orientations cristallines primaire et secondaire du germe brut. La face inférieure 114A2 des modèles de germe brut en cire est collée sur la face supérieure 114' du modèle cire de 5 la portion formant amenée de coulée de métal dans la plateforme 111A de la pièce. Une variante du mode opératoire pour l'indexation est illustré figure 4 sur laquelle les références correspondantes de la figure 3 sont les mêmes 10 augmentées de 100. Le modèle cire du germe brut 214A est indexé sur le modèle cire 211 et plus particulièrement de la portion d'amenée 214 de coulée de métal de la pièce 200 par une liaison de type tenon et mortaise. Le modèle cire du germe brut 214A est doté d'une entaille 214A1 alors que le modèle cire de la pièce 200 est doté d'un tenon 214'. 15 Une fois assemblés, le modèle cire final comporte les mêmes éléments que le modèle monobloc de la figure 2. Pour ces deux variantes, les étapes suivantes du procédé sont identiques à 20 celles de la première solution qui décrivait l'obtention de germes bruts à partir d'un modèle cire injecté monobloc. Revendications 1. Procédé de fabrication d'au moins un germe monocristallin susceptible d'être utilisé comme germe starter dans la fabrication d'une pièce monocristalline par coulée de métal, caractérisé par le fait que on réalise un modèle en cire (10 ; 100 ; 200) comprenant un premier élément (11 ; 111 ; 211) formant modèle de ladite pièce, un deuxième élément (13 ; 113 ; 213) formant modèle de germe starter et au moins un troisième élément (14 ; 114 ; 214) incorporant un modèle (14A ; 114A ; 214A) de germe brut, on forme un moule carapace en céramique à partir dudit modèle en cire (10 ; 100 ; 200), et on incorpore un germe starter dans le moule, on coule un métal dans le moule et on opère une solidification dirigée du métal dans le moule à partir du germe starter de manière que le germe brut obtenu ait la même structure cristallographique que la pièce et on sépare le germe brut obtenu de la pièce pour une utilisation ultérieure comme germe starter. 2. Procédé de fabrication selon la revendication 1 selon lequel le modèle en cire (10 ; 100 ; 200) comprend au moins un élément pour l'amenée de métal en fusion, le modèle de germe brut (14A ; 114A ; 214A) étant incorporé dans ledit élément pour l'amenée de coulée de métal formant le dit troisième élément (14 ; 114 ; 214). 3. Procédé selon l'une des revendications 1 et 2 dont le modèle en cire (10 ; 100 ; 200) comprend un quatrième élément (15 ; 115 ; 215) formant amenée de grain entre le deuxième élément (13 ; 113 ; 213) et le premier élément (11 ; 111 ; 211). 4. Procédé selon l'une des revendications précédentes dont la pièce est un distributeur haute pression de turbomachine avec au moins une pale entre deux plateforme. 2905384 10 5. Procédé selon la revendication précédente selon lequel la pièce est orientée de façon que les pales soient selon l'axe secondaire et les plateformes selon l'axe primaire. 5 6. Procédé selon la revendication précédente selon lequel le modèle comprend deux troisièmes éléments (14 ; 114 ; 214) formant amenées de coulée de métal en fusion, chacun incorporant un élément formant modèle de germe brut (14A ; 114A ; 214A). 10 7. Procédé selon l'une des revendications précédentes selon lequel le modèle en cire (10) est formé par injection dans un moule à cire ménageant l'ensemble desdits éléments. 8. Procédé selon l'une des revendications 1 à 7 selon lequel le modèle 15 (100) est formé par injection dans un moule à cire ménageant les premier (111) et deuxième (113) éléments, le troisième élément (114) comprenant un modèle de germe brut (114A ; 214A) réalisé séparément puis rapporté sur le modèle (100 ; 200). 20 9. Procédé selon la revendication précédente selon lequel un moyen d'indexation est ménagé entre le troisième élément (114, 214) et le modèle (100 ; 200). 10.Procédé selon la revendication précédente selon lequel le moyen 25 d'indexation est constitué par une liaison (214' ù 214A1) de type tenon et mortaise entre le modèle (200) et le troisième élément (214) formant modèle de germe brut. 11.Procédé selon l'une des revendications précédentes selon lequel le 30 contrôle radiocristallographique de la pièce est effectué à partir du germe brut.